(57)【特許請求の範囲】
【請求項１】
硬質塩化ビニル系樹脂を含む樹脂で形成された基材部または硬質塩化ビニル系樹脂を含む樹脂で被覆されて成る基材部を有する雨樋であって前記基材部の一部にチョーキングが生じた雨樋と、
前記雨樋の前記チョーキングが生じた部分に貼付された、フッ素系樹脂フィルムを基材とした粘着フィルムと、
を備え、
前記フッ素系樹脂フィルムが、Ａ層及びＢ層の２層を積層して成り、
前記粘着フィルムが、前記フッ素系樹脂フィルムと、前記フッ素系樹脂フィルムの前記Ｂ層上に設けられた２５℃、１．０Ｈｚにおける貯蔵弾性率が１．０×１０４〜１．０×１０６Ｐａ、かつ１００℃、１．０Ｈｚにおけるｔａｎδが０．６以下のアクリル系粘着剤層と、を備え、
前記Ａ層が、ポリフッ化ビニリデン系樹脂及びポリメタクリル酸エステル系樹脂の合計を１００質量％として、１００〜５０質量％のポリフッ化ビニリデン系樹脂と０〜５０質量％のポリメタクリル酸エステル系樹脂とを含有し、
前記Ｂ層が、ポリフッ化ビニリデン系樹脂及びポリメタクリル酸エステル系樹脂の合計を１００質量％として、１５〜３５質量％のポリフッ化ビニリデン系樹脂と８５〜６５質量％のポリメタクリル酸エステル系樹脂とを含有し、
前記Ａ層の厚さが、５〜１００μｍであり、
前記Ｂ層の厚さが、５〜１００μｍであり、
前記Ｂ層が、前記Ｂ層の樹脂成分１００部に対して０．１〜１５重量％の紫外線吸収剤を含有し、
前記アクリル系粘着剤層が、アクリル系粘着剤と、アクリル系粘着剤１００質量部に対して０．３〜４質量部のイソシアネート系架橋剤と、を含有し、
前記アクリル系粘着剤層の厚さが、１０〜１００μｍである、
雨樋の補修構造。
【請求項２】
前記Ａ層が、ポリフッ化ビニリデン系樹脂及びポリメタクリル酸エステル系樹脂の合計を１００質量％として、９５〜５２質量％のポリフッ化ビニリデン系樹脂と５〜４８質量％のポリメタクリル酸エステル系樹脂とを含有する、請求項１に記載の雨樋の補修構造。
【請求項３】
フッ素系樹脂フィルムを基材とした粘着フィルムのＡ層側表面において、平面方向をＸ軸Ｙ軸、縦方向をＺ軸とし、表面の測定領域を任意に設定したときの各平面方向の測定長をそれぞれＬｘ、Ｌｙとし、表面形状曲線をｚ＝ｆ（ｘ，ｙ）とするとき、下式（１）で表される算術平均粗さＳａ（μｍ）が０．２以下であることを特徴とする請求項１又は２に記載の雨樋の補修構造。
【数１】
0006777974.tif 000006
【請求項４】
前記紫外線吸収剤がトリアジン系化合物であることを特徴とする請求項１〜３のいずれか一項に記載の雨樋の補修構造。
【請求項５】
硬質塩化ビニル系樹脂を含む樹脂で形成された基材部または硬質塩化ビニル系樹脂を含む樹脂で被覆されて成る基材部を有する雨樋であって前記基材部の一部にチョーキングが生じた雨樋の前記チョーキングが生じた部分に、粘着フィルムを貼付する工程を備え、
前記粘着フィルムが、
ポリフッ化ビニリデン系樹脂及びポリメタクリル酸エステル系樹脂を樹脂成分として含有し、Ａ層及びＢ層の２層を積層して成るフッ素系樹脂フィルムと、
前記フッ素系樹脂フィルムの前記Ｂ層上に設けられた２５℃、１．０Ｈｚにおける貯蔵弾性率が１．０×１０４〜１．０×１０６Ｐａ、かつ１００℃、１．０Ｈｚにおけるｔａｎδが０．６以下のアクリル系粘着剤層と、
を備え、
前記Ａ層が、ポリフッ化ビニリデン系樹脂及びポリメタクリル酸エステル系樹脂の合計を１００質量％として、１００〜５０質量％のポリフッ化ビニリデン系樹脂と０〜５０質量％のポリメタクリル酸エステル系樹脂とを含有し、
前記Ｂ層が、ポリフッ化ビニリデン系樹脂及びポリメタクリル酸エステル系樹脂の合計を１００質量％として、１５〜３５質量％のポリフッ化ビニリデン系樹脂と８５〜６５質量％のポリメタクリル酸エステル系樹脂とを含有し、
前記Ａ層の厚さが、５〜１００μｍであり、
前記Ｂ層の厚さが、５〜１００μｍであり、
前記Ｂ層が、前記Ｂ層の樹脂成分１００部に対して０．１〜１５重量％の紫外線吸収剤を含有し、
前記アクリル系粘着剤層が、アクリル系粘着剤と、アクリル系粘着剤１００質量部に対して０．３〜４質量部のイソシアネート系架橋剤と、を含有し、
前記アクリル系粘着剤層の厚さが、１０〜１００μｍである、雨樋の補修方法。
【請求項６】
前記Ａ層が、ポリフッ化ビニリデン系樹脂及びポリメタクリル酸エステル系樹脂の合計を１００質量％として、９５〜５２質量％のポリフッ化ビニリデン系樹脂と５〜４８質量％のポリメタクリル酸エステル系樹脂とを含有する、請求項５に記載の雨樋の補修方法。
【請求項７】
フッ素系樹脂フィルムを基材とした粘着フィルムのＡ層側表面において、平面方向をＸ軸Ｙ軸、縦方向をＺ軸とし、表面の測定領域を任意に設定したときの各平面方向の測定長をそれぞれＬｘ、Ｌｙとし、表面形状曲線をｚ＝ｆ（ｘ，ｙ）とするとき、下式（１）で表される算術平均粗さＳａ（μｍ）が０．２以下であることを特徴とする請求項５又は６に記載の雨樋の補修方法。
【数２】
0006777974.tif 000007
【請求項８】
前記紫外線吸収剤がトリアジン系化合物であることを特徴とする請求項５〜７のいずれか一項に記載の雨樋の補修方法。
【発明の詳細な説明】
【技術分野】
【０００１】
本発明は、任意の樹脂素材を基材にした雨樋の最外面の全面、または軒取り付け面と反対側の面に、耐候性を付与させるために、フッ素系樹脂フィルムを基材とした粘着フィルムが貼付されていることを特徴とする雨樋に関するものである。
【背景技術】
【０００２】
建築用構造物に使用される材料は、樹脂、金属、コンクリートと、種類や用途によって様々であるが、軽量、耐候性が良好、安価、かつ様々なデザインでの形成が容易であるという理由から、樹脂素材が用いられる場合が多々ある。樹脂素材についても種類は様々であるが、例えば雨樋などにおいては硬質塩化ビニル系樹脂がよく用いられている。雨樋は、屋根からの雨水を受ける軒樋と、軒樋から雨水を下水へと送る竪樋に分かれる。
【０００３】
塩化ビニル系樹脂で構成されている雨樋は、使用中に退色が生じるという問題があったので、近年においては、樋成形品の退色性を抑えるために、スチレン系共重合体で構成されたものが用いられている（例えば、特許文献１参照）。また、スチレン系共重合体層を塩化ビニル樹脂層に積層した複合材料で構成されたものも用いられている。
【０００４】
軒樋の形状は、使用の用途や場所、または、外観上での見栄えやデザインなどを考慮して様々なものが製造されている。一般的な軒樋には、変形や破損を防止するために、軒樋の前後上端部にそれぞれ耳部を設けて強度の向上がなされている。この耳部は、軒樋支持金具に係止して、軒樋を建物の軒先に固定する役割もしている。これらの軒樋の１つとして、前面板の上端の耳部を内向きに突出して形成した軒樋が用いられている。
【０００５】
また、軒樋と接続継手を繋ぐ際に用いられる塩化ビニル系樹脂内に含有する溶剤に浸食されて大きく変形する問題を解決するため、また雨樋としての耐候性そのものを更に向上させる目的で、軒樋の外側表面をアクリロニトリル・アクリルゴム・スチレン共重合体（ＡＳＡ）などのような耐候性樹脂で被覆しているものも用いられている（例えば、特許文献２）。
【０００６】
一方、軒樋は、建物の軒先に取り付けられて使用されるので、建物の外観に対する居住者の関心が強くなってきていることや、近年では淡色系の建物に取り付ける白系の軒樋の需要が強くなってきていることから、大気中の粉塵や雨水等による軒樋の汚れがこれまで以上に目立たないことが求められるようになってきている。
【０００７】
しかし、前記軒樋の外側表面を被覆する耐候性樹脂は、主に紫外線による変色、退色、また熱変形や熱伸縮の問題を解決するために設けられたものであり、大気中の粉塵や雨水等による汚れを防止する性能は、現状十分なものではない。また、雨樋に付着する、粉塵や雨水等に対する防汚性向上には、フッ素系樹脂などのハードコーティングによる手法などがあるものの、工程数が多く、作業日数も多いことから、多くは実用されていない。
【０００８】
さらに、すでに家屋等に施工されている耐候性樹脂等で表面が保護されていない硬質塩化ビニル系樹脂で形成された基材部を有する雨樋は紫外線、熱、水分、風等により表層が劣化し、チョーキングと呼ばれる変色問題が発生する。
【０００９】
そのため、すでに家屋等に施工されている軒樋については、変色、退色、汚れを取り除くためには、軒樋自体を取り換える手法が、多く用いられている。
【先行技術文献】
【特許文献】
【００１０】
【特許文献１】特開２００１−１４０４２０号公報
【特許文献２】特開２００４−１９０２２３号公報
【発明の概要】
【発明が解決しようとする課題】
【００１１】
本発明では、防汚性や耐候性を簡便で実用的な手法で付与した雨樋を提供する事を課題とする。更に、家屋等に施工されている軒樋に対しても、防汚性が良好で大気中の粉塵や雨水等による汚れが生じにくく、また、チョーキングの補修も可能な、紫外線による変色、退色の無いフッ素系樹脂フィルムを基材とした粘着フィルムが貼付されている雨樋、及びチョーキングの補修方法の提供を課題とする。
【課題を解決するための手段】
【００１２】
すなわち本発明は以下の通りである。
（１）  樹脂で形成された基材部または樹脂で被覆されて成る基材部を有し、全面、または軒取り付け面と反対側の面にフッ素系樹脂フィルムを基材とした粘着フィルムが貼付されていることを特徴とする雨樋。
（２）  フッ素系樹脂フィルムがＡ層およびＢ層の２層から成り、Ｂ層の一方の面にＡ層を積層し、他方の面にアクリル系粘着剤層を形成して成るフッ素系樹脂フィルムを基材とした粘着フィルムが貼付されていることを特徴とする（１）に記載の雨樋。
（３）  フッ素系樹脂フィルムのＡ層がポリフッ化ビニリデン系樹脂１００〜５０質量％とポリメタクリル酸エステル系樹脂０〜５０質量％（両者の合計を１００％とする）を含有する樹脂組成物であり、Ｂ層がポリフッ化ビニリデン系樹脂０〜５０質量％とポリメタクリル酸エステル系樹脂１００〜５０質量％（両者の合計を１００％とする）を含有し更に紫外線吸収剤をＢ層の樹脂成分に対し０．１〜１５質量％含有する樹脂組成物であることを特徴とする（１）または（２）に記載の雨樋。
（４）  フッ素系樹脂フィルムを基材とした粘着フィルムのＡ層側表面において、平面方向をＸ軸Ｙ軸、縦方向をＺ軸とし、表面の測定領域を任意に設定したときの各平面方向の測定長をそれぞれＬｘ、Ｌyとし、表面形状曲線をｚ＝ｆ（ｘ，ｙ）とするとき、下式（１）で表される算術平均粗さＳａ（μｍ）が０．２以下であることを特徴とする（１）〜（３）のいずれか一項に記載の雨樋。
【数１】
0006777974.tif 000002
（１）
（５）  フッ素系樹脂フィルムのＢ層に含有する紫外線吸収剤がトリアジン系化合物であることを特徴とする（１）〜（４）のいずれか一項に記載の雨樋。
（６）  フッ素系樹脂フィルムのＡ層の厚さが５μｍ〜１００μｍであり、Ｂ層の厚さが５μｍ〜１００μｍであることを特徴とする（１）〜（５）のいずれか一項に記載の雨樋。
（７）  フッ素系樹脂フィルムを基材とした粘着フィルムのアクリル系粘着剤層の厚さが１０μｍ〜１００μｍであることを特徴とする（１）〜（６）のいずれか一項に記載の雨樋。
（８）  樹脂で形成された基材部または樹脂で被覆されて成る基材部が、家屋に施工済みの雨樋である事を特徴とする（１）〜（７）のいずれか１項に記載の雨樋。
【発明の効果】
【００１３】
本発明の雨樋は、大気中の粉塵や雨水等に対する防汚性、紫外線による変色や退色を抑制する長期耐候性に優れる。また、すでに家屋等に施工されている雨樋に対してもフッ素系樹脂フィルムを基材とした粘着フィルムを後貼りすることで、同様の効果を付与することができる。
【図面の簡単な説明】
【００１４】
【図１】本発明の雨樋の一実施形態を示す概略的な断面図である。
【発明を実施するための形態】
【００１５】
本発明で使用する雨樋の基材部を構成する樹脂としては、硬質塩化ビニル系樹脂、アクリル樹脂、ポリカーボネート樹脂、ポリエチレンテレフタレート樹脂、ポリオレフィン樹脂、ポリウレタン樹脂、ポリスチレン樹脂、これらを変性させた樹脂類、若しくはこれらの樹脂の共重合樹脂類等の熱可塑性合成樹脂などが挙げられる。更には、鉄やアルミニウムなどの金属、ガラス繊維、カーボン繊維、紙材、フィラー、などを芯材とし、その両面に合成樹脂を被覆してなる基材層なども挙げられるが、本発明においては、軽量、安価、かつ様々なデザインでの形成が容易であるという点や、樹脂被覆層、及び粘着フィルムとの接着性の観点から、硬質塩化ビニル系樹脂が好ましい。
【００１６】
塩化ビニル系樹脂は、塩化ビニル単独重合体、塩化ビニル及び塩化ビニルと共重合可能な単量体との、塩化ビニルを５０重量％以上含有する塩化ビニル系共重合体である。このような塩化ビニルと共重合可能な単量体としては、例えば、酢酸ビニル、プロピオン酸ビニル等のビニルエステル；アクリル酸、メタクリル酸；アクリル酸メチル、アクリル酸エチル等のアクリル酸エステル；メタクリル酸メチル、メタクリル酸エチル等のメタクリル酸エステル；エチレン、プロピレン等のオレフィン；アクリロニトリル；スチレン；塩化ビニリデン等が挙げられる。   
【００１７】
塩化ビニル系樹脂の粘度平均重合度は、５００〜３，０００の範囲であり、より好ましくは平均重合度７００〜１，５００である。粘度平均重合度が５００未満では、得られる雨樋の衝撃強度、引張り強度、伸び等の機械的特性に劣る場合がある。一方、粘度平均重合度が３，０００を超えると成形時における塩化ビニル系樹脂の溶融粘度が高くなり成形が困難となる恐れが有る。溶融粘度を低下させるために成形温度を上昇させると、塩化ビニル系樹脂の分解を起こしてしまい、良好な雨樋が得られない場合がある。粘度平均重合度は、樹脂２００ｍｇをニトロベンゼン５０ｍｌに溶解させ、このポリマー溶液の比粘度を３０℃恒温槽中において、ウベローデ型粘度計を用いて測定し、ＪＩＳ−Ｋ６７２０−２により算出したものである。   
【００１８】
なお硬質塩化ビニル系樹脂には、炭酸カルシウムやウォラストナイト等の無機充填剤、錫系や鉛系等の塩ビ用熱安定剤、エポキシ化大豆油等の安定化助剤、パラフィンワックスやポリエチレンワックス等の滑剤、アクリル系等の加工助剤、フェノール系等の酸化防止剤、ベンゾトリアゾール系やヒンダードアミン系等の光安定剤、顔料、可塑剤等を添加することができる。
【００１９】
〔雨樋の基材部である硬質塩化ビニル系樹脂の配合〕
塩化ビニル系樹脂は、塩化ビニル単独重合体、塩化ビニル及び塩化ビニルと共重合可能な単量体との、塩化ビニルを５０重量％以上含有する塩化ビニル系共重合体である。このような塩化ビニルと共重合可能な単量体としては、例えば、酢酸ビニル、プロピオン酸ビニル等のビニルエステル；アクリル酸、メタクリル酸；アクリル酸メチル、アクリル酸エチル等のアクリル酸エステル；メタクリル酸メチル、メタクリル酸エチル等のメタクリル酸エステル；エチレン、プロピレン等のオレフィン；アクリロニトリル；スチレン；塩化ビニリデン等が挙げられる。   
【００２０】
塩化ビニル系樹脂の粘度平均重合度は、５００〜３，０００の範囲であり、好ましくは平均重合度７００〜１，５００である。粘度平均重合度が５００未満では、得られる雨樋の衝撃強度、引張り強度、伸び等の機械的特性に劣る場合がある。一方、粘度平均重合度が３，０００を超えると成形時における塩化ビニル系樹脂の溶融粘度が高くなり成形が困難となる恐れが有る。溶融粘度を低下させるために成形温度を上昇させると、塩化ビニル系樹脂の分解を起こしてしまい、良好な雨樋が得られない場合がある。粘度平均重合度は、樹脂２００ｍｇをニトロベンゼン５０ｍｌに溶解させ、このポリマー溶液の比粘度を３０℃恒温槽中において、ウベローデ型粘度計を用いて測定し、ＪＩＳ−Ｋ６７２０−２により算出したものである。   
【００２１】
また、線膨張率を低く抑えた硬質塩化ビニル系樹脂とするために、無機充填剤を添加する。無機充填剤としては、粒状、層状あるいは繊維状のものが使用可能であり、特にアスペクト比の高いものが有効である。例えば、ガラス繊維、炭酸カルシウム、水酸化アルミニウム、水酸化マグネシウム、酸化チタン、シリカ、アルミナ、ウォラストナイト、ゾノトライト、セビオライト、ホウ酸アルミニウム、チタン酸カリウム、タルク、マイカ、クレー及びそれらから選ばれる１種または２種以上の添加が可能である。中でも、炭酸カルシウムと、ウォラストナイトとの組み合わせが有効である。   
【００２２】
塩化ビニル系樹脂組成物に用いられる炭酸カルシウムは、塩化ビニル樹脂の充填剤として使用されるものなら特に制限されないが、粒子径の小さい膠質炭酸カルシウムが有効である。粒子径が小さい炭酸カルシウムは、その平均粒子径が０．１μｍ以下、好ましくは０．０８μｍ以下である。平均粒子径とは、Ｓｅｄｉｇｒａｐｈ粒子径分析器（ＭｉｃｒｏｍｅｒｉｔｉｃｓＩｎｓｔｒｕｍｅｎｔ社製、モデル５１００）を用いて測定した数平均粒子径の値をいう。   
【００２３】
炭酸カルシウムは、通常の方法で表面処理されているものを用いるのが、炭酸カルシウム同士の凝集を防止し、また塩化ビニル系樹脂組成物中への分散性の点から好ましい。炭酸カルシウムの表面処理剤は、特に限定されるものではないが、例えば、脂肪酸、脂肪酸のアルカリ金属塩、脂肪酸アルキルエステル、ワックス等が挙げられる。特に、脂肪酸で表面処理されているのが好ましい。   
【００２４】
炭酸カルシウムは、塩化ビニル系樹脂組成物中の含有量割合が少ないと耐衝撃性向上の効果が小さく、一方、多すぎると分散性が悪くなり、逆に耐衝撃強度を低下させる傾向がある。炭酸カルシウムの含有量は、塩化ビニル系樹脂１００質量部に対して、５〜１５質量部、好ましくは１０〜１５質量部である。炭酸カルシウムの含有量が、５質量部未満では、得られる雨樋の耐衝撃性向上効果が小さい。また、１５質量部を超えると耐衝撃性が低下する。   
【００２５】
塩化ビニル系樹脂組成物に用いられるウォラストナイトとしては、珪酸カルシウムを主成分とする天然鉱物を精製、粉砕及び分級したものが好ましく使用できる。また、人工的に合成したものも使用可能である。ウォラストナイトは、固め見掛け密度が０．３０〜０．６０ｇ／ｃｍ３で、固め見掛け密度／ゆるめ見掛け密度の比が１．７〜４．０であり、好ましくは固め見掛け密度が０．３５〜０．５０ｇ／ｃｍ３で、固め見掛け密度／ゆるめ見掛け密度の比が１．７〜３．５である。ウォラストナイトの含有量は、塩化ビニル系樹脂１００質量部に対して２０〜４０質量部、好ましくは３０〜４０質量部である。
塩化ビニル系樹脂組成物は、前記塩化ビニル系樹脂と、ウォラストナイトと、炭酸カルシウムとを含有するが、従来から塩化ビニル樹脂製の雨樋を製造する際に一般的に添加されている熱安定剤、安定化助剤、滑剤、加工助剤、酸化防止剤、光安定剤、顔料、無機充填剤、可塑剤等が添加されてもよい。
【００２６】
硬質塩化ビニル系樹脂組成物は、前記塩化ビニル系樹脂と、ウォラストナイトと、炭酸カルシウムとを含有するが、従来から塩化ビニル樹脂製の雨樋を製造する際に一般的に添加されている熱安定剤、安定化助剤、滑剤、加工助剤、酸化防止剤、光安定剤、顔料、無機充填剤、可塑剤等が添加されてもよい。  
【００２７】
前記熱安定剤としては、塩化ビニル樹脂製の雨樋を成形する際に使用されている熱安定剤であれば、特に限定されず、例えば、ジメチル錫メルカプト、ジブチル錫メルカプト、ジオクチル錫メルカプト、ジブチル錫マレート、ジブチル錫マレートポリマー、ジオクチル錫マレート、ジオクチル錫マレートポリマー、ジブチル錫ラウレート、ジブチル錫ラウレートポリマー等の有機錫安定剤、ステアリン酸鉛、二塩基性亜リン酸鉛、三塩基性硫酸鉛等の鉛系安定剤、カルシウム−亜鉛系安定剤、バリウム−亜鉛系安定剤、バリウム−カドミウム系安定剤等が挙げられる。これらは単独で用いてもよく、２種以上を併用してもよい。   
【００２８】
前記安定化助剤としては、塩化ビニル樹脂製の雨樋を成形する際に使用されている安定化助剤であれば、特に限定されず、例えば、エポキシ化大豆油、エポキシ化アマニ豆油エポキシ化テトラヒドロフタレート、エポキシ化ポリブタジエン、リン酸エステル等が挙げられる。これらは単独で用いてもよく、２種以上を併用してもよい。   
【００２９】
前記滑剤としては、塩化ビニル樹脂製の雨樋を成形する際に使用されている滑剤であれば、特に限定されず、例えば、モンタン酸ワックス、パラフィンワックス、ポリエチレンワックス、ステアリン酸、ステアリルアルコール、ステアリン酸ブチル、脂肪酸エステル等が挙げられる。これらは単独で用いてもよく、２種以上を併用してもよい。   
【００３０】
前記加工助剤としては、塩化ビニル樹脂製の雨樋を成形する際に使用されている加工助剤であれば、特に限定されず、例えば、重量平均分子量１０万〜２００万のアルキルアクリレート／アルキルメタクリレート共重合体であるアクリル系加工助剤が挙げられ、具体例としては、ｎ−ブチルアクリレート／メチルメタクリレート共重合体、２−エチルヘキシルアクリレート／メチルメタクリレート／ブチルメタクリレート共重合体等が挙げられる。これらは単独で用いてもよく、２種以上を併用してもよい。   
【００３１】
前記酸化防止剤としては、塩化ビニル樹脂製の雨樋を成形する際に使用されている酸化防止剤であれば、特に限定されず、例えば、フェノール系抗酸化剤等が挙げられる。これらは単独で用いてもよく、２種以上を併用してもよい。   
【００３２】
前記光安定剤としては、塩化ビニル樹脂製の雨樋を成形する際に使用されている光安定剤であれば、特に限定されず、例えば、サリチル酸エステル系、ベンゾフェノン系、ベンゾトリアゾール系、シアノアクリレート系等の紫外線吸収剤、あるいはヒンダードアミン系の光安定剤等が挙げられる。これらは単独で用いてもよく、２種以上を併用してもよい。   
【００３３】
本発明の雨樋の基材部は材質は特に限定されるものではないが、調色のため、顔料を配合することができる。例えば酸化マグネシウム、硫酸バリウム、酸化チタン、塩基性炭酸鉛、酸化亜鉛、カーボンブラック、アゾ系、フタロシアニン系、スレン系、染料レーキ系等の有機顔料、酸化物系、クロム酸モリブデン系、硫化物・セレン化物系、フェロシアン化物系等の無機顔料等が挙げられる。これらは単独で用いてもよく、２種以上を併用してもよい。
【００３４】
本発明の雨樋の基材部を製造する方法としては、基材部を二軸押出機により異型ダイを通して押出し、その後、押出した基材部を冷間プレスにより冷却し、規定の長さに切断する。その際、原料の供給は、前述した各原料を適した配合量で溶融混練して作成した樹脂組成物を用いてもよいが、個々の原料を混合して、直接単軸又は二軸の押出機に供給して溶融混練し、異型ダイを通して共押出成形することにより成形してもよい。
【００３５】
〔フッ素系樹脂フィルムを基材とした粘着フィルムの配合〕
フッ素系樹脂は、フッ化ビニリデンのホモポリマー、またはフッ化ビニリデンと共重合可能な単量体との共重合体をいう。共重合可能な単量体としては、例えばフッ化ビニル、四フッ化エチレン、六フッ化プロピレン、六フッ化イソブチレン、三フッ化塩化エチレン、各種のフッ化アルキルビニルエーテルなどがあり、これらを単独、及び２種以上組み合わせて使用することができる。
【００３６】
メタクリル酸エステル系樹脂とは、メタクリル酸メチルのホモポリマーの他メタクリル酸メチルと共重合可能な単量体との共重合体をいう。共重合可能な単量体としては、メタクリル酸ブチル、メタクリル酸エチル等のメタクリル酸エステル類の他、アクリル酸エステル類等がある。
【００３７】
本発明において、粘着フィルムの基材であるフッ素系樹脂フィルムは、Ａ層およびＢ層の２層から成る。Ｂ層の一方の面にＡ層を積層し、他方の面にアクリル系粘着剤層を形成する事で、フッ素系樹脂フィルムを基材とした粘着フィルムが得られる。
【００３８】
Ａ層のポリフッ化ビニリデン系樹脂とポリメタクリル酸エステル系樹脂の混合比は１００〜５０／０〜５０質量％であり、好ましくは９５〜５２／５〜４８質量％、より好ましくは９０〜５８／１０〜４２質量％、更に好ましくは８５〜６５／１５〜３５質量％である。ポリフッ化ビニリデン系樹脂が５０質量％未満であると耐候性や耐汚染性などポリフッ化ビニリデン系樹脂の持つ特性が落ちる虞がある。
【００３９】
Ｂ層のポリフッ化ビニリデン系樹脂とポリメタクリル酸エステル系樹脂の混合比は０〜５０／１００〜５０質量％であり、好ましくは５〜４８／９５〜５２質量％、より好ましくは１０〜４２／９０〜５８質量％、更に好ましくは１５〜３５／８５〜６５質量％である。ポリメタクリル酸メチルが５０質量％未満であると粘着剤層との密着性が阻害される虞がある。
【００４０】
Ａ層、Ｂ層および層全体のフィルム厚さは、Ａ層は５〜１００μｍ、Ｂ層は５〜１００μｍ、層全体としては１０〜２００μｍが好ましい。Ａ層は５〜８０μｍ、Ｂ層は１０〜１００μｍであればより好ましく、Ａ層が１０〜６０μｍ、Ｂ層が１３〜８０μｍであれば更に好ましい。Ａ層が５μｍ未満であると保護層としての機能が無くなる虞があり、１００μｍを超えるとコストが高くなり好ましくない。Ｂ層が５μｍ未満であると粘着剤との密着性が低下する虞があり、１００μｍを超えるとコストが高くなり好ましくない。
【００４１】
また透明フィルムの状態で基材の耐候性をさらに向上（特に紫外線の遮断が目的）させる方法としては、Ｂ層にトリアジン系、ベンゾトリアゾール系、ベンゾフェノン系、サリチル酸誘導体等の紫外線吸収剤をＢ層の樹脂成分１００部に対して０．１〜１５重量％添加する方法がある。中でも紫外線遮断効果の持続性からトリアジン系の紫外線吸収剤が好ましい。添加量が０．１重量％未満では効果が小さく、また、１５重量％を越えると紫外線吸収剤がフィルム表面にブリードアウトし、アクリル系粘着剤との密着性低下や粘着力、ボールタック等の粘着物性の低下、また、コストが高くなり好ましくない。
【００４２】
本発明に用いるフッ素系樹脂フィルムの製造方法としては、２層より構成されるフッ素系樹脂フィルムが、そのうちの少なくとも一方の層は溶融押出成形して一体に結合する事を特徴とする。溶融押出成形には、一般の単軸押出機のほか２軸押出機も使用されるが、複数の層を一体に結合する方法としては次の方法がある。まず複数の押出成形機を利用して樹脂を溶融状態で接着せしめて多層とするＴ−ダイ使用共押出成形法には、マルチマニホールドダイと称し、複数の樹脂層をシートの状態にした後接触接着する方法と、フィードブロックダイと称し、複数の樹脂を接着後シート状に拡げる方法とがある。またインフレーション成形法と称し、丸型ダイを使用する方法でも多層フィルムが成形出来る。
【００４３】
次に押出ラミネート法と称し、一体に結合すべき層のうち、一方の層をあらかじめフィルム状に成形しておき、他層を押出成形しながら熱もしくは接着剤（一般には前もって接着剤を塗布しておく）で圧着結合する方法も採用出来る。なお両層ともあらかじめフィルム状に成形したのち、熱もしくは接着剤を使用して一体化する方法もあるが、工程、コスト上先の方法に較べて不利であり、また薄いフィルムの場合接着が技術的にもむずかしい。
【００４４】
Ｂ層に塗布するアクリル系粘着剤の厚さは、好ましくは１０〜１００μｍ、より好ましくは２０〜６０μｍである。１０μｍよりも薄いと雨樋の凹凸に追従できない。また、１００μｍより厚いと、粘着剤の乾燥工程で乾燥不良が発生し、粘着性能を十分に発揮できない。
【００４５】
上記アクリル粘着剤は、２５℃、１．０Ｈｚにおける貯蔵弾性率が１．０×１０４〜１．０×１０６Ｐａ、かつ１００℃、１．０Ｈｚにおけるｔａｎδが０．６以下が好ましい。より好ましくは２５℃、１．０Ｈｚにおける貯蔵弾性率が５．０×１０４〜５．０×１０５Ｐａ、かつ１００℃、１．０Ｈｚにおけるｔａｎδが０．４以下である。貯蔵弾性率が１．０×１０４Ｐａよりも低いと粘着剤の凝集力が低下し、粘着フィルムを雨樋に貼り付けた後、粘着フィルムが雨樋からずれたり、剥がれたりする。また、貯蔵弾性率が１．０×１０６Ｐａよりも高いと粘着剤が硬すぎ、雨樋の凹凸に追従できない。ｔａｎδが０．６より高いと耐熱性が悪化し、粘着フィルムを雨樋に貼り付けた後、太陽光等の熱で粘着フィルムが雨樋からずれたり、剥がれたりする。
【００４６】
貯蔵弾性率、及びｔａｎδはＲｈｅｏｍｅｔｒｉｃ  Ｓｃｉｅｎｔｉｆｉｃ社製の粘弾性測定装置等を用いて測定することができる。本発明における貯蔵弾性率は、せん断モード、周波数１．０Ｈｚにおいて、２５℃における貯蔵弾性率Ｇ’とし、ｔａｎδは、せん断モード、周波数１．０Ｈｚにおいて、１００℃における貯蔵弾性率Ｇ’と損失弾性率Ｇ’’の比（Ｇ’’／Ｇ’）から求めた値とした。
【００４７】
上記アクリル系粘着剤の曇り度は、５ｃｍ各、厚み１．５ｍｍの粘着剤をＡＳＴＭ  Ｄ１００３に準拠し、ヘーズメーター（日本電色工業社製ＮＤＨ−１００１ＤＰ型）を用いて測定した測定値で、０〜３０％であり、好ましくは０〜２０％である。３０％を超えると、上記フッ化ビニリデン系樹脂フィルムに塗布し、粘着フィルムとしたときの曇り度が３０％を超え、雨樋に貼り合せた際、雨樋本来の色調が損なわれる。
【００４８】
上記アクリル系粘着剤の具体例としては、たとえば、エチルアクリレート、ｎ−プロピルアクリレート、ｎ−ブチルアクリレート、イソブチルアクリレート、ｎ−ペンチルアクリレート、２−メチルブチルアクリレート、ｎ−ヘキシルアクリレート、２−エチルヘキシルアクリレート、ｎ−オクチルアクリレート、イソオクチルアクリレート、ｎ−ノニルアクリレート、イソノニルアクリレート等のアクリル酸のＣ２からＣ１２アルキルエステルの少なくとも１種（モノマーＡ）とアクリル酸、メタクリル酸、アクリルアミド、Ｎ−メチロールアクリルアミド、２−ヒドロキシエチルアクリレート、２−ヒドロキシエチルメタクリレート等の官能基含有アクリル系モノマーの少なくとも１種（モノマーＢ）との共重合体を使用することができる。上記モノマーＡとモノマーＢの共重合比は９９．９／０．１〜７０／３０質量％であり、好ましくは９９／１〜７５／２５質量％の範囲である。
【００４９】
特に好適なアクリル系共重合体としては、ブチルアクリレート（ＢＡ）とアクリル酸（ＡＡ）の共重合比が９９．９／０．１〜７０／３０質量％であり、好ましくは９９．５／０．５〜８０／２０質量％の範囲である。ＡＡが０．１質量％未満であると、架橋剤併用での粘着物性コントロールができなくなる。また、ＡＡが３０質量％を超えると、ガラス転移点（Ｔｇ）が上がり、低温での雨樋への貼り付きが悪くなり、施工性が低下する。
【００５０】
上記アクリル系共重合体の重量平均分子量（Ｍｗ）は、好ましくは２０万〜１００万、より好ましくは４０万〜８０万であり、かかる分子量は、重合開始剤の量によって、また、連鎖移動剤を添加することによって調整することができる。重量平均分子量（Ｍｗ）が２０万より小さいとアクリル系共重合体の凝集力が低下し、雨樋への糊残りや粘着フィルムの剥がれが発生する。また、１００万より大きいとアクリル系共重合体が硬すぎ、雨樋の凹凸に追従できなくなる。
【００５１】
上記アクリル系粘着剤は、必要に応じて、架橋剤、粘着付与剤、紫外線吸収剤、光安定剤等の添加物を添加することができる。
【００５２】
架橋剤としては、イソシアネート系架橋剤、エポキシ系架橋剤、アミン系架橋剤等が挙げられる。これらは単独で用いてもよく、二種類以上を混合して用いてもよい。特に好適な架橋剤としては、イソシアネート系架橋剤で、アクリル系粘着剤１００質量部に対して、イソシアネート系架橋剤０．３〜４質量部であり、好ましくは０．５〜３質量部である。イソシアネート系架橋剤が０．３質量部未満であるとアクリル系粘着剤の凝集力が低く、雨樋から粘着フィルムを剥がす際、雨樋への糊残りが発生し、再剥離性が得られない。また、イソシアネート系架橋剤が４質量部を超えるとアクリル系粘着剤が硬くなりすぎ、雨樋表面の凹凸に追従できず、粘着フィルムを貼る際、気泡を巻き込む。
【００５３】
イソシアネート系架橋剤の具体例としては、２，４−トリレンジイソシアネート、２，６−トリレンジイソシアネート、１，３−キシリレンジイソシアネート、１，４−キシレンジイソシアネート、ジフェニルメタン−４，４’−ジイソシアネート、ジフェニルメタン−２，４’−ジイソシアネート、３−メチルジフェニルメタンジイソシアネート、ヘキサメチレンジイソシアネート、イソホロンジイソシアネート、ジシクロヘキシルメタン−４，４’−ジイソシアネート、ジシクロヘキシルメタン−２，４’−ジイソシアネート、リジンイソシアネート等の多価イソシアネート化合物等が挙げられる。これらは単独で用いてもよく、二種類以上を混合して用いてもよい。
【００５４】
粘着付与剤としては、軟化点、各成分との相溶性等を考慮して選択することができる。例えば、テルペン樹脂、ロジン樹脂、水添ロジン樹脂、クマロン・インデン樹脂、スチレン系樹脂、脂肪族系石油樹脂、脂環族系石油樹脂、テルペン−フェノール樹脂、キシレン系樹脂、その他脂肪族炭化水素樹脂又は芳香族炭化水素樹脂等が挙げられる。これらは単独で用いてもよく、二種類以上を混合して用いてもよい。
【００５５】
紫外線吸収剤としては、紫外線吸収能や使用するアクリル系粘着剤との相溶性等を考慮して選択することができる。例えば、ハイドロキノン系、ベンゾトリアゾール系、ベンゾフェノン系、トリアジン系、シアノアクリレート系、等が挙げられる。これらは単独で用いてもよく、二種類以上を混合して用いてもよい。
【００５６】
光安定剤としては、使用するアクリル系粘着剤との相溶性や厚み等を考慮して選択することができる。例えば、ヒンダードアミン系化合物、ヒンダードフェノール系化合物、ベンゾエート系化合物、ニッケル錯塩系化合物等が挙げられる。これらは単独で用いてもよく、二種類以上を混合して用いてもよい。
【００５７】
本発明に用いるフッ素系樹脂フィルムを基材とした粘着フィルムの曇り度は、５ｃｍ角のポリフッ化ビニリデン系樹脂粘着フィルム（樹脂層厚み４５μｍ、アクリル系粘着剤層厚み５０μｍ）を測定サンプルとし、ヘーズメーター（日本電色工業社製ＮＤＨ−１００１ＤＰ型）を用いて測定した値で０〜３０％であり、雨樋の色調を損なう事が無い。更に、チョーキングによる雨樋表面の凹凸への追従が良好であり、雨樋表面のチョーキング由来による変色が改善される事から、雨樋のチョーキング補修用粘着フィルムとして好適である。なおヘーズは０〜２０％であれば更に好ましく、また３０％を超えると、雨樋の色調を損なうことがある。
【００５８】
本発明に用いるフッ素系樹脂フィルムを基材とした粘着フィルムは、アクリル系粘着剤層の表面にセパレータ層を設けることができる。
【００５９】
セパレータの具体例としては、公知の一般的なセパレートを使用することができ、ＰＥＴフィルム表面にシリコーン系剥離剤が塗布されているもの、紙とポリエチレンのラミネートフィルムのポリエチレン側にシリコーン系剥離剤が塗布されたもの等が挙げられる。
【００６０】
アクリル系粘着剤層は、一般的な方法で形成することができ、上記フッ素系樹脂フィルムのＢ層に粘着剤を直接塗布し乾燥させる方法（ダイレクト塗工法）、セパレータ上に粘着剤を塗布し、乾燥後、上記フッ素系樹脂フィルムのＢ層にセパレータ上の粘着剤を転写する方法（転写塗工法）等がある。
【００６１】
上記フッ素系樹脂フィルムとアクリル系粘着剤の密着性を向上させるため、公知の一般的なプライマーを適時使用することもできる。
【００６２】
本発明に用いるフッ素系樹脂フィルムを基材とした粘着フィルムの表面粗さは、算術平均粗さＳａ（μｍ）として０．２以下であり、好ましくは０．００７〜０．１、更に好ましくは０．０１〜０．０８９である。算術平均粗さＳａ（μｍ）は、ＪＩＳ  Ｂ０６０１に則った二次元の断面プロファイルより得られる算術平均粗さＲａ（μｍ）を三次元に拡張したもので、表面形状曲面と平均面で囲まれた部分の体積を測定面積で割ったものである。具体的には、平面方向をＸ軸Ｙ軸、縦方向をＺ軸とし、該表面の測定領域を任意に設定したときの各平面方向の測定長をそれぞれＬx、Ｌyとし、表面形状曲線をｚ＝ｆ（ｘ，ｙ）とするとき、算術平均粗さＳａ（μｍ）は、下式（１）で表される。
【数２】
0006777974.tif 000003
（１）
Ｓａ（μｍ）は、レーザー顕微鏡により得られた三次元プロファイルデータから算出する。
【００６３】
本発明において、フッ素系樹脂フィルムを基材とした粘着フィルムは、雨樋の基材全面に貼付が可能である。または外観上、家屋へ施工後に目視しやすく、雨風や光により汚れやすい、軒取り付け面と反対側の面に貼付すれば良い。
【００６４】
また、すでに家屋等に施工されている耐候性樹脂等で保護されていない硬質塩化ビニル系樹脂で形成された基材部を有する雨樋が、紫外線、熱、水分、風等により表面が劣化し凹凸ができることから、チョーキングと呼ばれる変色が発生した場合、本発明のフッ素系樹脂フィルムを基材とした粘着フィルムを所定の幅、長さに切断し、チョーキングで変色した部分に貼り合せることで凹凸を修復し、変色を回復させる。さらに、フッ素系樹脂フィルムを基材とした粘着フィルムを貼り合せた後は、良好な防汚性、耐候性を付与することができる。
【実施例】
【００６５】
以下に実施例をあげて本発明を更に詳細に説明する。また、これらはいずれも例示的なものであって、本発明の内容を限定するものではない。なお、比は特に断りのない限り質量基準で示した。
【００６６】
＜フッ素系樹脂フィルムを基材とした粘着フィルム＞
ポリフッ化ビニリデン系樹脂は、アルケマ社製、商品名カイナ−７２０（以下Ｋ−７２０と略称する）を使用した。ポリメタクリル酸エステル系樹脂は、三菱レイヨン（株）社製、商品名ハイペットＨＢＳ（アクリル系ゴムを含むポリメタクリル酸メチル系樹脂。以下ＨＢＳと略称する）を使用した。紫外線吸収剤はトリアジン系、ベンゾトリアゾール系を使用した。なおＫ−７２０とＨＢＳおよび紫外線吸収剤の混合品は、これらを表１、表２に記載の質量比率でブレンドし、あらかじめ３０ｍｍφ異方向回転２軸押出機で溶融、ペレット化して用いた。アクリル系粘着剤はブチルアクリレート（ＢＡ）とアクリル酸（ＡＡ）の共重合体（ＢＡ／ＡＡ＝９０／１０、固形分３５％）１００質量部に対し、イソシアネート系架橋剤（固形分４５％）を表１、表２に記載の質量部数でブレンドして用いた。
【００６７】
＜防汚性（表面粗さ）＞
フッ素樹脂系粘着フィルムのＡ層の表面における算術平均粗さＳａ（μｍ）は、レーザー顕微鏡ＬＥＸＴ  ＯＬＳ４１００（ＯＬＹＭＰＵＳ製）を用い、倍率５０にて表面の三次元形状を得て、そこよりカットオフλｃ値８０μｍにてＳａ（μｍ）を算出した。
○  ０．２μｍ以下  ：  防汚性良好
×  ０．２μｍより大きい  ：  防汚性不良
【００６８】
＜耐候性＞
硬質ポリ塩化ビニルプレートに貼り合わせ、以下の試験を行ない、黄変指数（△ｂ）を測定した。
耐候促進試験ＪＩＳ  Ａ  １４１５
黄色度測定 ＪＩＳ  Ｋ  ７１０３
黄変指数（△ｂ）＝暴露後の黄色度／初期黄色度
【００６９】
＜対ＳＵＳ試験板粘着力＞
ＪＩＳ  Ｚ  ０２３７に規定の「粘着テープ・粘着シート試験法」に準拠して、粘着力（１８０度引き剥がし粘着力）を測定した。測定結果については以下の様に判断できる。
２Ｎ／１０ｍｍ以上、１５Ｎ／１０ｍｍ以下：施工後も時間経過で剥がれることがなく、良好
２Ｎ／１０ｍｍ未満：施工後、時間経過で剥がれるため、不良
１５Ｎ／１０ｍｍより大きい：剥がす際、糊残り、および粘着フィルム破断のため、不良
【００７０】
＜対硬質ポリ塩化ビニル粘着力＞
硬質ポリ塩化ビニル樹脂製雨樋（品番：クリアール（クロ）、電気化学工業株式会社）の硬質ポリ塩化ビニル面に対して、ＪＩＳ  Ｚ  ０２３７に規定の「粘着テープ・粘着シート試験法」に準拠して、粘着力（１８０度引き剥がし粘着力）を測定した。測定結果については以下の様に判断できる。
２Ｎ／１０ｍｍ以上、１５Ｎ／１０ｍｍ以下：施工後も時間経過で剥がれることがなく、良好
２Ｎ／１０ｍｍ未満：施工後、時間経過で剥がれるため、不良
１５Ｎ／１０ｍｍより大きい：剥がす際、糊残り、および粘着フィルム破断のため、不良
【００７１】
＜対ＡＳＡ粘着力＞
硬質ポリ塩化ビニル樹脂製雨樋（品番：クリアール（クロ）、電気化学工業株式会社）のアクリロニトリル・アクリルゴム・スチレン共重合体（ＡＳＡ）樹脂面に対して、ＪＩＳ  Ｚ  ０２３７に規定の「粘着テープ・粘着シート試験法」に準拠して、粘着力（１８０度引き剥がし粘着力）を測定した。測定結果については以下の様に判断できる。
２Ｎ／１０ｍｍ以上、１５Ｎ／１０ｍｍ以下：施工後も時間経過で剥がれることがなく、良好
２Ｎ／１０ｍｍ未満：施工後、時間経過で剥がれるため、不良
１５Ｎ／１０ｍｍより大きい：剥がす際、糊残り、および粘着フィルム破断のため、不良
【００７２】
＜再剥離性＞
硬質ポリ塩化ビニル樹脂製雨樋（品番：クリアール（クロ）、電気化学工業株式会社）の硬質ポリ塩化ビニル面に対し、フッ素系樹脂フィルムを基材とした粘着フィルムを貼り付け、６０℃で２４時間加熱し、常温で２時間冷却後、硬質ポリ塩化ビニル樹脂プレートから粘着フィルムを手で剥がし、硬質ポリ塩化ビニル樹脂プレートへの糊残りを目視にて評価した。
○：良好（糊残りなく、再施工前に洗浄がいらない。）
×：不良（糊残りあり。再施工前に洗浄が必要。）
【００７３】
＜ボールタック＞
ＪＩＳ  Ｚ  ０２３７に規定の「粘着テープ・粘着シート試験法」に準拠して、フッ素系樹脂フィルムを基材とした粘着フィルムのボールタックを測定した。測定結果については以下の様に判断できる。
Ｎｏ．１５未満：適度なベタツキであり、施工時の位置決めや貼り直しの際に、綺麗に施工でき、良好
Ｎｏ．１５以上：ベタツキがありすぎ、施工時の位置決めや貼り直しの際に、綺麗に施工できず、不良
【００７４】
＜凹凸追従性＞
表面に微細な凹凸を形成した７ｃｍ角の硬質ポリ塩化ビニル樹脂プレート（表面粗さ（Ｒａ）１０μｍ、ＪＩＳ  Ｂ  ０６０１に準拠）の表面に５ｃｍ角の粘着フィルムを貼り合せ、気泡の有無を目視にて以下の様に評価した。
○：良好（凹凸に追従できているため、気泡なし。）
×：不良（凹凸に追従できていないため、気泡あり。）
【００７５】
［実施例１］
表１に示す配合組成にて、４０ｍｍφ押出機２台と幅３００ｍｍ、スリット０．５ｍｍのマルチマニホールドダイを使用して２層共押出成形を行い、Ａ層・Ｂ層が積層したフッ素系樹脂フィルムを作成した。なお引取装置のダイに最も近い冷却ロールは水冷を行った。作製したフッ素系樹脂フィルムのＢ層に、表１に示す組成比で調製したアクリル系粘着剤を厚みが１０μｍになるように紙セパレータ（住化加工紙社製、ＳＬＢ−５０ＢＤ）に塗布して、乾燥後、貼り合せ、フッ素系樹脂フィルムを基材とした粘着フィルムを得た。各種特性評価を行った結果は表１に示した。
【００７６】
［実施例２〜９］
樹脂配合比等を表１に記載の様にした他は、実施例１と同様にしてフッ素系樹脂フィルムを基材とした粘着フィルムを得た。各種特性評価を行った結果は表１に示した。
【００７７】
［比較例１〜１０］
樹脂配合比等を表２に記載の様にした他は、実施例１と同様にしてフッ素系樹脂フィルムを基材とした粘着フィルムを得た。各種特性評価を行った結果は表２に示した。
【００７８】
【表１】
0006777974.tif 000004
【００７９】
【表２】
0006777974.tif 000005
【産業上の利用可能性】
【００８０】
本発明により、防汚性、耐候性を付与した、粘着フィルムを貼付した雨樋を提供することができる。家屋への施工前の雨樋のみならず施工後の雨樋についても貼付が可能である為、施工後の雨樋に粘着フィルムを貼り付けることで、経年劣化による表面のチョーキング補修が可能となり、補修方法としても利用価値が高い。
【符号の説明】
【００８１】
１・・・雨樋
１０・・・基材部
１１・・・フッ素系樹脂フィルムを基材とした粘着フィルム
２０・・・軒取り付け面
２１・・・軒取り付け面と反対側の面
【図１】
0006777974.tif 000008